(57)【要約】本発明は、シートの形態の仕上げフィルム材料を使用する、木材の屋外暴露向けに木材表面を仕上げる方法を提供する。仕上げフィルムは、第１主面および第２主面を有する柔軟なポリマーシート材料と、シート材料の第１主面の少なくとも一部を覆う感圧接着剤層とを含む。仕上げフィルムは接着剤層によって木材表面に接着される。本発明の方法は、ボート上のブライトワーク、例えば、チークまたはマホガニーブライトワークの仕上げに特に好適である。本発明の方法は、仕上げフィルムの柔軟性と伸びとにより、曲面および／または複合曲面を仕上げるのに特に好適である。
2004510602.tif 000002
【特許請求の範囲】
【請求項１】
木材の屋外暴露向けに木材表面を仕上げる方法であって、
（ａ）シートの形態での仕上げフィルム材料を提供する工程であって、前記仕上げ材料が、
（ｉ）第１主面および第２主面を有する柔軟なポリマーシート材料と、
（ｉｉ）該シート材料の第１主面の少なくとも一部を覆う感圧接着剤層と、
を含む工程と、
（ｂ）表面を有する木材基材を提供する工程と、
（ｃ）前記木材基材の表面と前記仕上げフィルムの接着剤層とを接触して置き、そして、場合により、該仕上げフィルムの少なくとも一部に圧力および／または熱を加えることによって、該木材の表面に該仕上げフィルム材料の接着剤層を接着する工程と、を含む方法。
【請求項２】
前記木材基材がチークおよびマホガニーからなる群から選択される、請求項１に記載の方法。
【請求項３】
前記ポリマーシート材料が脂肪族ポリウレタンを含む、請求項１に記載の方法。
【請求項４】
前記ポリマーシート材料が約６０％以上の％伸び率を有する、請求項３に記載の方法。
【請求項５】
前記ポリマーシート材料が約３〜１８ミルの範囲の厚さを有する、請求項４に記載の方法。
【請求項６】
前記ポリマーシート材料が約５〜１２ミルの範囲の厚さを有する、請求項４に記載の方法。
【請求項７】
前記ポリマーシート材料が紫外線吸収剤を含む、請求項１に記載の方法。
【請求項８】
前記接着剤層がアクリル接着剤である、請求項１に記載の方法。
【請求項９】
前記接着剤層が約０．５〜１０ミルの範囲の厚さを有する、請求項１に記載の方法。
【請求項１０】
前記接着剤層が約１〜５ミルの範囲の厚さを有する、請求項１に記載の方法。
【請求項１１】
（ａ）液体中に分散または溶解されたポリマーまたはポリマー前駆体を含む液体コーティング組成物で前記木材基材の表面をコーティングする工程をさらに含む、請求項１に記載の方法。
【請求項１２】
前記液体コーティング組成物が溶剤中に分散または溶解されたポリウレタンポリマーを含む、請求項８に記載の方法。
【請求項１３】
（ａ）工程（ｃ）に先立って湿潤液で前記木材基材の表面を湿らす工程をさらに含む、請求項１に記載の方法。
【請求項１４】
前記接着剤層が貼り直し可能である、請求項１に記載の方法。
【請求項１５】
前記接着剤層がミクロ構造化表面を有する、請求項１４に記載の方法。
【請求項１６】
前記接着剤層が水溶性の脱粘着性オーバーコートを含む、請求項１４に記載の方法。
【請求項１７】
木材の屋外暴露向けに木材表面を仕上げる方法であって、
（ａ）シートの形態での仕上げフィルム材料を提供する工程であって、前記仕上げ材料が、
（ｉ）第１主面および第２主面を有する柔軟な脂肪族ポリウレタンシート材料と、
（ｉｉ）該シート材料の第１主面の少なくとも一部を覆うアクリル感圧接着剤層と、
を含む工程と、
（ｂ）表面を有するチーク基材を提供する工程と、
（ｃ）液体中に分散または溶解されたポリマーまたはポリマー前駆体を含む液体コーティング組成物で前記木材基材の表面をコーティングする工程と、
（ｄ）湿潤液で前記木材基材の表面を湿らす工程と、
（ｅ）前記木材基材の表面と前記仕上げフィルムの接着剤層とを接触して置き、そして、場合により、前記仕上げフィルムの少なくとも一部に圧力および／または熱を加えることによって、該木材の表面に該仕上げフィルム材料の接着剤層を接着する工程と、
を含む方法。
【発明の詳細な説明】
【０００１】
背景
多くのボートは、ブライトワーク、すなわち、暴露される木材の天然木目をそのまま残す不透明ではないワニス、オイルまたはシーラーで仕上げられた室内または屋外木材を装備している。典型的に、ブライトワークは、チークまたはマホガニーのような耐候性木材を含む。最初に仕上げられた時は美しいが、屋外ブライトワークの外観は、多くの場合、直射日光および湿気の厳しい組合せにより急速に劣化する。表面が劣化するにつれて、チークブライトワークは、光沢のある表面の赤褐色から、つやのない表面の灰色に変わる。例えば、熱帯地域で過激な屋外暴露を受けた場合、チークブライトワークは、年に数回も再仕上げを必要とするかもしれない。
【０００２】
最初に従来の液体塗布コーティングで仕上げられたブライトワークの再仕上げの方法は、労働集約的であって高くつき、風化したコーティングを除去するために化学的ストリッパーおよび／または研磨材の使用を必要とする。さらに、多くの液体塗布コーティングは、有機溶剤希釈型コーティング（すなわち、有機溶剤に溶解されたプレポリマーまたはポリマー）の形態でブライトワークに塗布されなければならず、コーティングが乾く時に、揮発性有機化合物（すなわち、ＶＯＣ）の放出をもたらす。当該技術は、ブライトワークの仕上げおよび再仕上げの方法を改善する必要性を一般に認めてきた。一般に取られる解決法は、環境に暴露された場合により長い期間使用に耐えるコーティングを提供するために、液体塗布コーティングの性能を改善することである。
【０００３】
上記の点から見て、木材表面、例えば、従来の液体塗布コーティングよりも長もちし、再仕上げするのが容易であるブライトワーク、を仕上げる方法が望ましい。
【０００４】
概要
本発明は、木材の屋外暴露向けに木材表面を仕上げる方法であって、
（ａ）シートの形態での仕上げフィルム材料を提供する工程であって、前記仕上げ材料が、
（ｉ）第１主面および第２主面を有する柔軟なポリマーシート材料と、
（ｉｉ）シート材料の第１主面の少なくとも一部を覆う感圧接着剤層と、
を含む工程と、
（ｂ）表面を有する木材基材を提供する工程と、
（ｃ）木材基材の表面と仕上げフィルムの接着剤層とを接触して置き、そして、場合により、仕上げフィルムの少なくとも一部に圧力および／または熱を加えることによって、木材の表面に仕上げフィルム材料の接着剤層を接着する工程と、を含む方法を提供する。
【０００５】
本発明の方法は、ボート上のブライトワーク、例えば、チークまたはマホガニーブライトワークの仕上げに特に好適である。本発明の方法は、仕上げフィルムの柔軟性と伸びとにより、曲面および／または複合曲面を仕上げるのに特に好適である。
【０００６】
好ましい一実施態様において、ポリマーシート材料は、脂肪族ポリウレタンを含む。好ましくは、ポリマーシート材料は、約６０％以上の伸び率を有し、かつ、約３〜１８ミル（７５〜４５０μｍ）の範囲、より好ましくは約５〜１２ミル（１２５〜３００μｍ）の範囲の厚さを有する。好ましい実施態様において、ポリマーシート材料は、紫外線安定剤および／または紫外線吸収剤を含む。
【０００７】
別の好ましい実施態様において、接着剤層は、アクリル接着剤を含み、より好ましくはアクリル酸イソオクチルとアクリル酸との共重合体接着剤を含む。接着剤層は、好ましくは約１２〜２５０μｍの範囲、より好ましくは約２５〜１２５μｍの範囲の厚さを有する。好ましい実施態様において、接着剤層は貼り直し可能である。貼り直し可能な接着剤層は、例えば、水溶性の脱粘着性コーティングで接着剤をオーバーコートするか、または接着剤にミクロ（微細）構造化表面トポグラフィー（ｔｏｐｏｇｒａｐｈｙ）を与えることによって提供されてもよい。
【０００８】
別の好ましい実施態様において、本発明の方法は、液体中に分散または溶解されたポリマーまたはポリマー前駆体を含む液体コーティング組成物で木材基材の表面をコートする工程を伴う。液体コーティング組成物は、好ましくは溶剤中に分散または溶解された脂肪族ポリウレタンポリマーを含む。
【０００９】
別の好ましい実施態様において、本発明の方法は、接着剤に接着するに先立って、湿潤液で木材基材の表面を湿らす工程を伴う。
【００１０】
発明の詳細な説明
さて図１について言及すると、本発明の方法に従って仕上げられた木材基材１０が示されている。図１は、木材基材１４の表面に接合された仕上げフィルム１２を含む。仕上げフィルム１２は、ポリマー層１６、感圧接着剤層１８、および任意の透明なコート層２０を含む。好ましくは、そして図１の実施態様において、接着剤層１８はポリマー層１６と接触している。同様に、透明なコート層２０はポリマー層１６と接触している。図１に示されるように、透明なコート層２０は、仕上げられた木材基材１０の外面（上面）を形成している。
【００１１】
さて図２について言及すると、木材基材へのフィルムの被着に先立つ仕上げフィルム１２ａが示されている。仕上げフィルム１２ａは、ポリマー層１６ａ、感圧接着剤層１８ａ、任意の透明なコート層２０ａ、任意の水溶性層２４ａ、および任意の剥離ライナー２６ａを含む。感圧接着剤層１８ａは、好ましくはポリマー層１６ａと接触している。剥離ライナー２６ａは、剥離できるように感圧接着剤層１８ａおよび水溶性層２４ａに付着している。水溶性層２４ａは、好ましくは感圧接着剤層１８ａと接触している。木材基材への仕上げフィルム１２ａの被着に先立って、先ず剥離ライナー２６ａが除去される。湿式被着法を用いて水溶性層２４ａが次に溶解され、それによって、木材基材に接着剤を接合するために感圧接着剤層１８ａが暴露される。
【００１２】
さて図３について言及すると、本発明の方法に従って仕上げられた木材基材３０が示されている。図３において、仕上げられた木材基材３０は、それに仕上げフィルム１２ｂを接着するに先立って木材基材１４ｂの一面に塗布されている液体塗布コーティング３２を含む。液体塗布コーティング３２は、単一コーティング塗布または多重塗布で木材基材に塗布されてもよい。仕上げフィルム１２ｂは、ポリマー層１６ｂ、感圧接着剤層１８ｂ、および任意の透明なコート層２０ｂからなる。好ましくは、感圧接着剤層１８ｂは、ポリマー層１６ｂと接触している。好ましくは、透明なコート層２０ｂもまた、ポリマー層１６ｂと接触している。
【００１３】
さて、本発明の方法での使用に好適な仕上げフィルムの様々な構成成分を個別に詳細に説明する。
【００１４】
ポリマー層
ポリマー層は、同じまたは異なるポリマータイプを含んでもよいポリマー材料の１つ以上の個別の層を含んでもよい。ポリマーの代表的な例としては、脂肪族のポリウレタン、ポリエステル、ポリオレフィン（例えば、ポリエチレンまたは安定化ＰＶＣ）が挙げられる。ポリウレタンは、典型的にはポリイソシアネートをポリオールと反応させることによって形成される。好ましいイソシアネートは脂肪族イソシアネートである。好ましいポリオールとしては、ポリカプロラクトンベースのポリオールのようなポリエステルポリオール、アクリルポリオールなどが挙げられる。一般に、ポリマー層は、厚さが約３〜１８ミル（０．０７６〜０．４６ｍｍ）の範囲、より好ましくは５〜１２ミル（０．１３〜０．３０ｍｍ）の範囲であってもよい。より厚いフィルムは基材に増加した保護を与えるが、より薄いフィルムは一般に被着するのがより容易である。仕上げられるべき木材基材が曲面または複合曲面を有する場合、ポリマー層は、仕上げ材料を曲げて、木材基材の輪郭に沿わせるのに好適な柔軟性と伸びとを好ましくは有するであろう。好ましくは、ポリマー層は、少なくとも約６０％以上の破壊伸び率を有するであろう。
【００１５】
ポリマー層に好適なポリウレタンポリマーは、ポリイソシアネートとポリオールとの反応生成物として形成されてもよい。ポリイソシアネートは、２つのイソシアネート基を有する化合物（すなわち、ジイソシアネートおよび／またはそれの付加体）を含み、任意に２より大きいイソシアネート基を有する化合物（例えば、トリイソシアネートおよび／またはそれの付加体）を任意に含んでもよい。本明細書において定義されるようなポリイソシアネート化合物の付加体は、ポリイソシアネート化合物およびポリイソシアネートプレポリマーのイソシアネート官能誘導体を意味する。付加体の例としては、ウレア、ビウレット、アロファネート、イソシアネート化合物の二量体および三量体、ウレチジンジオン（ｕｒｅｔｉｄｉｎｅｄｉｏｎｅｓ）、ならびにそれらの混合物が挙げられるが、これらに限定されない。脂肪族、脂環族、芳香脂肪族または芳香族ポリイソシアネートのような、任意の好適な有機ポリイソシアネートは、単独または２つ以上の混合物のいずれかで使用されてもよい。脂肪族イソシアネートは一般に、芳香族イソシアネートよりもより良好な光安定性を与える。
【００１６】
有用な脂環族ポリイソシアネートの例としては、ジシクロヘキシルメタンジイソシアネート（Ｈ１２ＭＤＩ、Ｍｉｌｅｓ　Ｃｏａｔｉｎｇ　Ｄｉｖｉｓｉｏｎから商品名「ＤＥＳＭＯＤＵＲ　Ｗ」で商業的に入手可能）、イソホロンジイソシアネート（ＩＰＤＩ）、１，４−シクロヘキサンジイソシアネート（ＣＨＤＩ）、１，４−シクロヘキサンビス（メチレンイソシアネート）（ＢＤＩ）、１，３−ビス（イソシアナトメチル）シクロヘキサン（Ｈ６ＸＤＩ）、およびそれらの混合物が挙げられるが、これらに限定されない。
【００１７】
有用な脂肪族ポリイソシアネートの例としては、それの三量体、ビュレット、アロファネート、およびそれのイソシアヌレートをはじめとするヘキサメチレン１，６−ジイソシアネート（ＨＤＩ）、１，１２−ドデカンジイソシアネート、２，２，４−トリメチル−ヘキサメチレンジイソシアネート（ＴＭＤＩ）、２，４，４−トリメチル−ヘキサメチレンジイソシアネート（ＴＭＤＩ）、２−メチル−１，５−ペンタメチレンジイソシアネート、ヘキサメチレンジイソシアネートの二量体ジイソシアネート、ウレア、ならびにそれらの混合物が挙げられるが、これらに限定されない。
【００１８】
有用な芳香脂肪族ポリイソシアネートの例としては、ｍ−テトラメチルキシリレンジイソシアネート（ｍ−ＴＭＸＤＩ）、ｐ−テトラメチルキシリレンジイソシアネート（ｐ−ＴＭＸＤＩ）、１，４−キシリレンジイソシアネート（ＸＤＩ）、および１，３−キシリレンジイソシアネート、ならびにそれらの混合物が挙げられるが、これらに限定されない。
【００１９】
好ましいポリイソシアネートとしては、一般に、イソホロンジイソシアネート、トルエンジイソシアネート、ジシクロヘキシルメタン４，４’−ジイソシアネート、ＭＤＩ、全ての上述のものの誘導体、およびそれらの混合物が挙げられる。
【００２０】
分子中に３つ以上のイソシアネート基を含有するポリイソシアネートまたはポリイソシアネート付加体は、耐溶剤性、耐水性およびそれから製造されたポリマー層の硬さを増強するプレポリマー中へ分枝を導入するために含まれることができる。３つ以上のイソシアネート基を含有する限定量のポリイソシアネートは使用することができる。この群からの典型的なイソシアネートとしては、トリフェニルメタン４，４’，４”−トリイソシアネート、トリス（４−イソシアナトフェニル）‐チオホスフェート、上述のもののフッ素化および／またはシリコーン含有誘導体などが挙げられるが、これらに限定されない。同様に、イソホロンジイソシアネートの三量体（Ｈｕｅｌｓ　Ａｍｅｒｉｃａから商品名「ＰＯＬＹＩＳＯＣＹＡＮＡＴＥ　ＩＰＤＩ−Ｔ　１８９０」で商業的に入手可能）と、ＨＤＩの三量体（Ｍｉｌｅｓ　Ｐｏｌｙｍｅｒ　Ｄｉｖｉｓｉｏｎから商品名「ＤＥＳＭＯＤＵＲ　Ｎ３３００」で商業的に入手可能）と、ｍ−テトラメチルキシレンジイソシアネートの三量体（Ａｍｅｒｉｃａｎ　Ｃｙａｎａｍｉｄ　Ｃｏ．から商品名「ＣＹＴＨＡＮＥ　３１６０」で商業的に入手可能なトリメチロールプロパンとｍ−テトラメチルキシレンジイソシアネートとの三官能性ポリイソシアネート付加体）とからなる群から選択されるものが挙げられるがこれらに限定されない、３つ以上のイソシアネート基を含有する限定量のポリイソシアネートは使用することができる。
【００２１】
仕上げ材料および／または基材に対する紫外線の劣化影響を最小限にするために、ポリマー層は、熱的および紫外線劣化に対する１種以上の安定剤をさらに含んでもよい。かかる安定剤としては、例えば、ｏ−ヒドロキシベンゾフェノン、シアノアクリレートエステル、２−（ｏ−ヒドロキシフェニル）ベンゾトリアゾール、ヒンダードアミン系光安定剤（ＨＡＬＳ）、酸化防止剤、共重合可能なＵＶ吸収剤などが挙げられる。好適な紫外線吸収剤は、ＢＡＳＦ　Ｃｏｒｐｏｒａｔｉｏｎ（Ｒｅｎｓｓｅｌｅａｒ，ＮＹ）から商品名「ＵＶＩＮＵＬ」で、Ｃｉｂａ　Ｓｐｅｃｉａｌｔｙ　Ｃｈｅｍｉｃａｌｓ（Ｔａｒｒｙｔｏｗｎ，ＮＹ）から商品名「ＣＨＩＭＡＳＳＯＲＢ」および「ＴＩＮＵＶＩＮ」で、Ｃｙｔｅｃ　Ｉｎｄｕｓｔｒｉｅｓ（Ｗｅｓｔ　Ｐａｔｅｒｓｏｎ，ＮＪ）から商品名「ＣＹＡＳＯＲＢ」で、およびＣｈｉｎａ　Ｓｃｉｅｎｔｉｆｉｃ　Ｆｉｎｅ　Ｃｈｅｍｉｃａｌｓ　Ｌｔｄ．（Ｔａｉｃｈｕｎｇ、台湾）から商業的に入手可能であり、典型的には約０．１〜１０重量パーセントの範囲の量でポリマー層に添加される。
【００２２】
ポリマー層は、任意の従来プロセス、例えば、押出し、カレンダリング、湿式キャスティングなどを用いて製造されてもよい。幾つかの場合には、表面図柄でポリマー層の表面をエンボスすることが望ましいかもしれない。表面図柄は、仕上げフィルムに滑り防止性を付与するために望ましいかもしれない。
【００２３】
任意に、ポリマー層は、滑り防止特性を有する表面を与えるために、その主面上にエンボスされてもよい。例えば、表面は複数の小さな穴またはへこみを含んでいてもよい。
【００２４】
接着剤層
仕上げフィルムは、感圧接着剤の層によって木材基材に接着される。感圧接着剤層は、多数の通常知られているタイプの感圧接着剤のいずれを含んでもよく、木材基材およびポリマー層の両方と適合し、接着性があるように選ばれるべきである。有用な接着剤としては、接着剤およびそのモノマー前駆体がポリマー層と適合する限り、アクリレート、天然−または合成−ゴム接着剤、性質において少なくとも部分的に無定形であるホモ−またはコ−重合アルファオレフィン、後−硬化可能なＰＳＡ−構造の接着剤組合せ、シリコーン−ウレアなどを挙げることができる。
【００２５】
本発明の方法が屋外暴露（例えば、屋外海洋ブライトワーク）を受けるであろう木材基材を仕上げるために用いられる場合、感圧接着剤は、許容できる耐候性を与えるように選ばれなければならない。紫外線放射による劣化に耐える感圧接着剤の好ましいクラスの一つは、アクリル感圧接着剤である。
【００２６】
１つ以上の重合されたアクリル酸の非第三アルコールエステルモノマーを含むアクリル感圧接着剤は、一般に、許容できる屋外耐候性を与える。これらのタイプの接着剤は、例えば、再発行米国特許第Ｒｅ．２４，９０６号に報告されている。アクリレート接着剤は、典型的には約４〜約１４の炭素原子を含有する非第三アルコールのアクリル酸エステル（主要比率）と、少なくとも１つの改質的極性アクリル型モノマー（小部分）との共重合体である。本発明の多層フィルムの接着剤において有用なアクリル酸エステルとしては、アクリル酸ｎ−ブチル、アクリル酸ヘキシル、アクリル酸ヘプチル、アクリル酸オクチル、アクリル酸イソオクチル、アクリル酸２−エチルヘキシル、アクリル酸イソボルニル、およびそれらの組合せが挙げられてもよいが、これらに限定されない。好ましいアクリル酸エステルとしては、アクリル酸イソオクチル、アクリル酸２−エチルヘキシル、アクリル酸イソボルニル、およびそれらの組合せが挙げられる。改質性極性アクリル系モノマーとしては、アクリル酸、メタクリル酸、アクリルアミド、メタクリルアミド、アクリロニトリル、メタクリロニトリル、Ｎ−ビニルピロリドン、Ｎ−置換アクリルアミドなど、アクリル酸ヒドロキシアルキル、無水マレイン酸、イタコン酸、およびそれらの組合せが挙げられるが、これらに限定されない。
【００２７】
ＰＳＡの調製に好適な光開始剤としては、アシロインエーテル（例えば、ベンゾインエチルエーテル、ベンゾインイソプロピルエーテル、アニソインエチルエーテルおよびアニソインイソプロピルエーテル）、置換アシロインエーテル（例えば、アルファ−ヒドロキシメチルベンゾインエチルエーテル）、Ｍｉｃｈｌｅｒケトン（４，４’−ビスジメチルアミノベンゾフェノン）などが挙げられる。好ましい光開始剤は、Ｓａｒｔｏｍｅｒ　Ｃｏｍｐａｎｙ，Ｉｎｃ．（Ｅｘｔｏｎ，Ｐａ．）からＫＢ−１．ＴＭ．として商業的に入手可能な２，２−ジメトキシ−２−フェニルアセトフェノンである。
【００２８】
好ましくは、アクリレート接着剤は、多官能性アクリレート架橋剤を含有してもよい。本発明の接着剤において有用な架橋剤としては、グリセリンジアクリレート、グリセリントリアクリレート、エチレングリコールジアクリレート、ジエチレングリコールジアクリレート、トリエチレングリコールジメタクリレート、１，３−プロパンジオールジメタクリレート、１，６−ヘキサンジオールジアクリレート、１，８−オクタンジオールジアクリレート、ネオペンチルグリコールジアクリレート、トリメチロールプロパントリアクリレート、１，４−シクロヘキサンジオールジアクリレート、ペンタエリスリトールトリアクリレート、−テトラアクリレートおよび−テトラメタクリレート、ならびにそれらの組合せが挙げられるが、これらに限定されない。好ましい架橋剤は、多官能性アクリレートであり、最も好ましくは１，６−ヘキサンジオールジアクリレートである。あるいはまた、光活性架橋剤が光開始剤と一緒に使用されてもよい。光活性架橋剤としては、ベンズアルデヒド、アセトアルデヒド、アントラキノン、置換アントラキノン、様々なベンゾフェノン型化合物および２，４−ビス（トリクロロメチル）−６−ｐ−メトキシスチリル−ｓ−トリアジンのような、ある種の発色団が置換したビニルハロメチル−ｓ−トリアジンが挙げられる。
【００２９】
本発明で有用なアクリレート接着剤は、当該技術において公知であるような、添加剤、添加物、および充填材をさらに含んでもよい。特に、接着剤配合物での粘着性を付与する薬剤、すなわち、「粘着性付与剤」の使用は慣例である。粘着性付与剤は、約０重量％〜約８０重量％、好ましくは０重量％〜約５０重量％の範囲の量で存在することができる。具体的な粘着性付与剤の選択は、接着剤の性質、基材の性質、接着剤の作業温度または被着温度などのような要因に依存することができ、本開示は、それらがアクリレート接着剤と適合する限り、全ての化学品クラスの粘着性付与剤を含むと理解されるべきである。本発明において有用な粘着性付与剤としては、ロジンおよびロジン誘導体、芳香族炭化水素樹脂、脂肪族炭化水素樹脂、テルペン樹脂、変性および／または特殊樹脂、ならびにそれらの組合せが挙げられる。例えば、有用な粘着性付与剤としては、Ｈｅｒｃｕｌｅｓ，Ｉｎｃ．（Ｗｉｌｍｉｎｇｔｏｎ，Ｄｅｌ．）から商業的に入手可能な、炭化水素樹脂のＲｅｇａｌｒｅｚ．ＴＭ．族が挙げられる。
【００３０】
好ましい接着剤組成物は、ビス−アジリジン架橋剤で好ましくは架橋された、約９０重量部のアクリル酸イソオクチルと１０重量部のアクリル酸との共重合体を含む。接着剤層は、約０．５〜１０ミル（１２〜２５０μｍ）の範囲、より好ましくは約１〜５ミル（２５〜１２５μｍ）の範囲、最も好ましくは約１〜２ミル（２５〜５０μｍ）の範囲の厚さを有してもよい。
【００３１】
感圧接着剤は、どの好適な方法を用いてポリマー層に塗布されてもよい。感圧接着剤が溶剤に溶解されている場合には、接着剤はポリマー層上へコートされ、続いて、例えば、オーブン中で加熱することによって溶剤を蒸発させてもよい。あるいはまた、溶剤希釈型接着剤は、剥離ライナー上へ直接コートされ、続いて溶剤を蒸発（または部分蒸発）させてもよい。接着剤がコートされた剥離ライナーは、次に感圧接着剤をポリマー層に接合するために、例えば、積層法によってポリマー層と噛合される。
【００３２】
溶剤なしの方法もまた、ポリマー裏材料または剥離ライナーへの感圧接着剤の塗布に好適であるかもしれない。例えば、感圧接着剤は、ホットメルトコーティング法によって塗布されてもよいし、または１００％固形分配合物として塗布され、続いて放射線硬化されてもよい。
【００３３】
チーク木材基材への仕上げ材料の被着を助けるためには、貼り直し可能な感圧接着剤を利用することが望ましいかもしれない。感圧接着剤に貼り直す可能性を付与するための公知の一つの技術は、感圧接着剤の一面に水溶性コーティングの層を提供する工程を伴う。水溶性コーティングは、感圧接着剤を脱粘着性化する機能を果たす。基材への仕上げ材料の湿式被着の間に、水溶性コーティングは溶解し、それによって基材への接合のために感圧接着剤を暴露させる。例えば、圧搾および乾燥によって水および水溶性コーティングを除去すると、感圧接着剤は十分に基材に接合する。水溶性コーティングを形成するのに好適な材料の例は、米国特許第３，６８１，１７９号（Ｔｈｅｉｓｓｅｎ）に報告されており、メチルセルロース（Ｄｏｗ　Ｃｈｅｍｉｃａｌ　Ｃｏ．から商業的に入手可能な１５ｃｐｓ．ＭＣ標準「Ｍｅｔｈｏｃｅｌ」）、ビニルエーテル／無水マレイン酸共重合体、カゼイン、調理澱粉、ポリビニルピロリドン、およびハイドにかわを含む。
【００３４】
米国特許第３，３１４，８３８号（Ｅｒｗｉｎ）は、小さな、薄膜の回転楕円体粒子を含有する感圧接着剤を報告している。回転楕円体粒子は、粒子を圧潰し、それによって接着剤を基材と十分に接触させるのに十分な圧力が感圧接着剤に加えられるまで、感圧接着剤の接合を妨げる。感圧接着剤を貼り直し可能にするかもしれない別の方法は、接着剤の表面に微細反復（ｍｉｃｒｏｒｅｐｌｉｃａｔｅｄ）構造を形成することである。国際公開特許出願第９４／００５２５号（Ｗｉｌｓｏｎら）は、裏材料と、実質的に分配された複数の木くぎ（任意に１つ以上のビーズを含有する）を含む少なくとも１つの位相的微細構造化表面を有する接着剤層とを含み、接着剤層から外に向かって突き出ている接着剤シートであって、該木くぎが、接着剤層の全接触表面積の２５％未満を占める本質的に平たいトップを有し、かつ、少なくとも１５μｍの高さを有する、接着剤シートを報告している。ＷＯ９８／２９５１６（Ｓｈｅｒら）は、接着剤の層に微細エンボス化パターンを接触させることによって調製した微細構造化トポグラフィーを有する接着剤を報告している。微細構造化接着剤表面のトポグラフィーは、接着剤の貼り直す可能性をコントロ−ルする。微細反復接着剤表面を有する物品はまた、有効期間の間、流体出口用のマイクロチャネルを提供するという利点を有することが開示されている。米国特許出願第０９／３１１，１０１号（Ｍｉｋａｍｉら）は、チャネル付き微細構造化接着剤を有する接着剤を報告している。チャネルは、接着剤における任意の直径５００μｍの円形部当たり少なくとも１×１０３μｍ３の体積を占める。チャネルは、仕上げフィルムの接着剤層の周辺部へ流体が出て行くための出口経路を生み出すために利用される。本発明の方法に従って基材へ仕上げフィルムを最終被着した後に、チャネルは実質的に検出できない。微細構造化表面を有する接着剤層を与えられた場合、仕上げフィルムは、木材基材の表面一面に滑らされるかもしれないし、接着剤と木材基材の表面との間の接合を可能にするのに十分な圧力が加えられるまで、基材の表面から容易に除去されるかもしれない。好適な貼り直し可能接着剤はまた、例えば、米国特許第５，６５０，２１５号（Ｍａｚｕｒｅｋら）およびＥＰ９２６２１４（Ｂｒｉｄｇｅｓｔｏｎｅ）にも報告されている。
【００３５】
基材への仕上げフィルムの被着
木材基材への仕上げ材料の被着に先立って、木材基材は好ましくは仕上げられるために準備される。
【００３６】
木材基材が（例えば、従来の液体塗布コーティングで）以前に仕上げられていた場合、本発明の方法に従って木材基材を仕上げるのに先立って、以前に塗布されたコーティングの少なくとも一部を除去することが一般に必要であろう。このように、仕上げ材料の接着を妨げるかもしれないいかなる接合していないコーティングも木材基材の表面から除去される。以前に塗布されたコーティングの除去は、例えば、化学的および／または機械的処理のような公知の技術によって成し遂げられてもよい。例えば、以前に塗布されたコーティングは、紙やすりまたは掻き板で木材基材を磨くおよび／または擦ることによって除去されてもよい。いかなる以前に塗布されたコーティングをも木材基材から除去するために、任意に機械的方法と組み合わせて、化学的方法もまた使用されてもよい。いかなる以前に塗布されたコーティングをも除去した後に、木材基材は、次に仕上げ材料の被着に好適な表面仕上げを与えるために仕上げられなければならない。好ましくは、木材基材は、先ず細かいグレードの紙やすりで磨かれる。幾つかの場合には、所望の表面仕上げを達成するために、次第により細かい紙やすりを使って多数回基材を磨くことが必要であるかもしれない。紙やすりで磨いた後、木材基材を、次に湿ったクロス、タッククロスまたは他の手段を使用して磨き片からきれいにする。本発明の方法の好ましい実施態様において、劣化したコーティングを除去した後、木材基材は、次に商品名「Ｚ　ＳＰＡＲ　ＣＡＰＴＡＩＮ’Ｓ　ＶＡＲＮＩＳＨ」（Ｋｏｐ−Ｃｏａｔ，Ｉｎｃ．（Ｒｏｃｋａｗａｙ，ＮＪ）から入手可能）で商業的に入手可能なもののような液体ワニス材料の１〜２コートで仕上げられる。
【００３７】
木材基材が以前に仕上げられていない場合、その時は、本発明の方法に従って仕上げフィルムを被着する前に、滑らかな仕上げを提供するために木材の表面を紙やすりで磨くことが望ましいかもしれない。好ましい実施態様において、木材表面は、仕上げフィルムの被着に先立って、商品名「Ｚ　ＳＰＡＲ　ＣＡＰＴＡＩＮ’Ｓ　ＶＡＲＮＩＳＨ」（Ｋｏｐ−Ｃｏａｔ，Ｉｎｃ．（Ｒｏｃｋａｗａｙ，ＮＪ）から入手可能）で商業的に入手可能なもののような液体ワニス材料の１〜４コート、好ましくは３〜４コートで仕上げられる。
【００３８】
木材基材を準備した後で、仕上げフィルムは次に基材の表面に接着される。本発明の方法の１つの変形では、木材基材の表面は、仕上げフィルムの被着に先立って、先ず湿潤液で湿らされる。木材基材は、水、洗剤の希薄水溶液、または水と水溶性有機液体との混合物、例えば、７５重量％の水と２５重量％のイソプロパノールとからなる混合物の湿潤液を使用して湿らされてもよい。例えば、接着剤接合に先立って仕上げフィルムが貼り直せるようにすることによって被着プロセスを助けるために、および／または感圧接着剤と木材基材との間の接触を改善するために、湿式法が好ましいかもしれない。湿式被着法が用いられる場合、湿潤液の大半は、好ましくは例えばスキージーでフィルムの表面に圧力を加えることによって、仕上げフィルムの下から除去される。本発明の方法の別の変形では、仕上げフィルムは乾式法で木材基材に被着される。仕上げフィルムを木材基材に接合するに先立って、フィルムは、任意に所望の寸法および形状に縁取りされてもよい。しかしながら、多くの場合に、被着されるべき仕上げフィルムの一片を必要以上に大きくとって、それが木材基材に接着された後で、仕上げフィルムを所望の寸法に縁取りすることが好ましいであろう。
【００３９】
本発明の方法に従って木材表面を仕上げる場合、少なくとも幾つかの場合には、仕上げフィルムを曲面または複合曲面と合わせるために、仕上げフィルムを伸張するおよび／または曲げることが必要であるかもしれない。仕上げフィルムの伸張および／または曲げは、例えば、ヒートガンを使ってフィルムを加熱することによって促進されてもよい。
【００４０】
次の非限定的な実施例は、本発明をさらに例示するであろう。実施例における全ての部、百分率、比などは、特に明記しない限り、重量による。
【００４１】
実施例
木材基材の試料に先ず、４層のワニス（Ｋｏｐ−Ｃｏａｔ　Ｉｎｃ．（Ｒｏｃｋａｗａｙ，ＮＪ）から商品名「Ｚ　ＳＰＡＲ　ＣＡＰＴＡＩＮ’Ｓ　ＶＡＲＮＩＳＨ」で商業的に入手可能）でワニスを塗布した。使用した仕上げフィルムは、商品名「ＳＣＯＴＣＨＣＡＬ　ＰＡＩＮＴ　ＰＲＯＴＥＣＴＩＯＮ　ＦＩＬＭ　ＰＵＬ　０６２１」でＭｉｎｎｅｓｏｔａ　Ｍｉｎｉｎｇ　ａｎｄ　Ｍａｎｕｆａｃｔｕｒｉｎｇ　Ｃｏｍｐａｎｙから商業的に入手可能であり、Ｔｈｅｒｍｅｄｉｃｓ　Ｉｎｃ．（Ｗｏｂｕｒｎ，ＭＡ）から商品名「ＴＥＣＯＲＦＬＥＸ　Ａ−９５４」で商業的に入手可能な脂肪族ポリカプロラクトンベースの熱可塑性ウレタンエラストマーを含む６ミルポリマーフィルムからなっていた。ポリマーフィルムは、その外面上に、水希釈型ポリウレタンコーティング（Ａｖｅｃｉａ　Ｉｎｃ．（Ｗｉｌｍｉｎｇｔｏｎ，ＤＥ）から商品名「Ｎｅｏｒｅｚ　９４６５」で商業的に入手可能）を含む透明なコートを有していた。ポリマーフィルムの反対側の表面をコロナ処理して、ビスアミド架橋した９０重量％アクリル酸イソオクチルと１０重量％アクリル酸とからなる高い固有粘度のアクリル感圧接着剤の１．３ミル厚さの層に積層した。
【００４２】
湿式被着法を用いて、仕上げフィルムを基材に被着した。湿潤液は、イソプロパノールと水との２５／７５重量％混合物からなっていた。感圧接着剤を無理に押して木材基材と接触させるために、および接着剤とチーク基材との間からの被着液体の大半を除去するために、プラスチックスキージーを使用して仕上げフィルムの上面に圧力を加えた。５インチの長さは仕上げフィルムによって保護され、２インチの長さは覆われないように、仕上げフィルムを７インチ長さの木材片に被着した。試料に、アリゾナ、フロリダおよびミネソタで自然耐候性暴露と促進耐候性暴露とを受けさせた。耐候性暴露の始めから終わりまで、様々な間隔で６０度光沢測定値をとった。その測定値を下の表に示す。
【００４３】
【表１】
2004510602.tif 000003
【００４４】
【表２】
2004510602.tif 000004
【００４５】
全ての特許、特許出願、および刊行物の完全な開示は、個別に援用されるかのように、参照により本明細書に援用される。本発明の範囲および精神から逸脱することなしに、本発明の様々な修正および変更が当業者に明らかになるであろうし、また、本発明が本明細書に記載された例示的な実施態様に不当に限定されるべきでないことが理解されるはずである。
【図面の簡単な説明】
【図１】
本発明の方法に従って仕上げられた木材基材の断面図である。
【図２】
本発明の方法での使用に好適な仕上げフィルムの断面図である。
【図３】
本発明の方法に従って仕上げられた木材基材の断面図である。
【国際公開パンフレット】
2004510602.tif 000005
2004510602.tif 000006
2004510602.tif 000007
2004510602.tif 000008
2004510602.tif 000009
2004510602.tif 000010
2004510602.tif 000011
2004510602.tif 000012
2004510602.tif 000013
2004510602.tif 000014
2004510602.tif 000015
2004510602.tif 000016
2004510602.tif 000017
2004510602.tif 000018
2004510602.tif 000019
2004510602.tif 000020
2004510602.tif 000021
2004510602.tif 000022
2004510602.tif 000023
【国際調査報告】
2004510602.tif 000024
2004510602.tif 000025
2004510602.tif 000026